(57)【要約】【課題】有機溶媒を用いた油性顔料インク組成物において、塩ビ等のプラスチック製フィルムからなる印刷媒体に印刷可能であり、しかも屋外の使用環境に堪えられる定着性に優れた油性顔料インク組成物を提供すること。【解決手段】顔料、顔料誘導体、顔料分散剤、定着性樹脂および有機溶媒を少なくとも含む油性顔料インク組成物であって、該有機溶媒は、ジプロピレングリコール系化合物、ジエチレングリコール系化合物及び含酸素複素環化合物を含み、該顔料分散剤は、顔料の含有量に対して、１０〜５０重量％の量で含まれる、油性顔料インク組成物。【選択図】なし【特許請求の範囲】
【請求項１】
顔料、顔料誘導体、顔料分散剤、定着性樹脂および有機溶媒を少なくとも含む油性顔料インク組成物であって、
該有機溶媒は、ジプロピレングリコール系化合物、ジエチレングリコール系化合物及び含酸素複素環化合物を含み、
該顔料分散剤は、顔料の含有量に対して、１０〜５５重量％の量で含まれる、
油性顔料インク組成物。
【請求項２】
ジプロピレングリコール系化合物とジエチレングリコール系化合物との重量混合比が８１：１９〜９９：１である請求項１に記載の油性顔料インク組成物。
【請求項３】
ジプロピレングリコール系化合物は、ジプロピレングリコールジアルキルエーテル化合物、ジプロピレングリコールモノアルキルエーテルモノアルキルエステル化合物、ジエチレングリコール系化合物は、ジエチレングリコールジアルキルエーテル化合物及びジエチレングリコールモノアルキルエーテルモノアルキルエステル化合物からなる群から選ばれる少なくとも一種である請求項１又は２に記載の油性顔料インク組成物。
【請求項４】
含酸素複素環化合物は、ラクトン構造を有する請求項１〜３のいずれか一項に記載の油性顔料インク組成物。
【請求項５】
定着性樹脂は、アクリル系樹脂、ポリエステル系樹脂、ポリウレタン系樹脂および塩化ビニル系樹脂からなる群から選ばれる少なくとも一種である請求項１〜４のいずれか一項に記載の油性顔料インク組成物。
【請求項６】
定着性樹脂は、１０，０００〜２５，０００の重量平均分子量を有する塩化ビニル系樹脂である請求項１〜５のいずれか一項に記載の油性顔料インク組成物。
【請求項７】
駆動周波数２０ＫＨｚ以上のインクジェットプリンタに用いる請求項１〜６のいずれか一項に記載の油性顔料インク組成物。
【発明の詳細な説明】
【技術分野】
【０００１】
本発明は、顔料、顔料分散剤、定着性樹脂および有機溶媒を少なくとも含む油性顔料インク組成物に関し、とくにインクジェット記録方式用の油性顔料インク組成物に関する。
【背景技術】
【０００２】
インクジェット記録方式では、圧力、熱、電界などを駆動源として液状のインクをインクジェットプリンタのノズルから記録媒体に向けて吐出させ、文字、画像等を記録媒体上に印刷する。このような記録方式は、ランニングコストが低く、高画質印刷が可能であり、また水性や油性などの各種のインクを使用して印刷できることから、近年、市場を拡大している。
【０００３】
このような状況下、水性顔料インクを用いたＡ−Ｏサイズに対応できる大型のインクジェットプリンタが開発され、屋内用のポスター、ＣＡＤ図面の出力、印刷の色あわせのためのプルーフィング用の出力に用いられてきている。また、透明フィルムを印刷面にラミネートすることにより、印刷物は屋外用途にも用いられている。
【０００４】
一方、屋外用のポスターなど、屋外用途の需要が高まるにつれ、印刷物にラミネートを施さずに使用でき、ポリ塩化ビニル（以下、単に「塩ビ」という）などのフィルムに直接印刷できるとともに、乾燥性や定着性に優れた油性顔料インクの開発が行われている。
【０００５】
油性顔料インクは、水性顔料インクとは異なり、有機溶媒を使用しているため、フィルムに直接印刷した後、ラミネート処理も不要であり、低コストで印刷可能である。例えば、特許文献１には、顔料と、高分子化合物と、グリコール系溶媒と含酸素複素環化合物とを使用した油性顔料インクが提案されている。この油性顔料インクでは、塩ビフィルムに印刷する用途の場合、グリコール系溶媒の種類と配合量により印刷物の乾燥性を調整し、定着性樹脂の溶解性を確保し、含酸素複素環化合物により塩ビを溶解して、印刷物の定着性を確保することができる。
【０００６】
特許文献２には、顔料と、高分子分散剤と、定着樹脂と、ポリオキシエチレングリコールジアルキルエーテル及び環状エステルとを含む有機溶剤とを使用した油性顔料インクが提案されている。この油性顔料インクでは、上記有機溶剤が塩ビなどのプラスチック基材への浸透性に優れ、印刷物の定着性を確保することができる。
【０００７】
しかしながら、屋外の広告看板や、バスや電車などのラッピング車両など、昨今の需要の多様化に対応するために、印刷物の定着性を更に向上させることが要求されている。
【先行技術文献】
【特許文献】
【０００８】
【特許文献１】特開２００８−１２０９９２号公報
【特許文献２】特開２０１６−４４２０６号公報
【発明の開示】
【発明が解決しようとする課題】
【０００９】
本発明の目的は、このような事情に照らして、有機溶媒を用いた油性顔料インク組成物において、塩ビ等のプラスチック製フィルムからなる印刷媒体に印刷可能であり、しかも屋外の使用環境に堪えられる定着性に優れた油性顔料インク組成物を提供することである。
【課題を解決するための手段】
【００１０】
本発明は、顔料、顔料誘導体、顔料分散剤、定着性樹脂および有機溶媒を少なくとも含む油性顔料インク組成物であって、
該有機溶媒は、ジプロピレングリコール系化合物、ジエチレングリコール系化合物及び含酸素複素環化合物を含み、
該顔料分散剤は、顔料の含有量に対して、１０〜５５重量％の量で含まれる、
油性顔料インク組成物を提供する。
【００１１】
ある一形態においては、ジプロピレングリコール系化合物とジエチレングリコール系化合物との重量混合比は８１：１９〜９９：１である。
【００１２】
ある一形態においては、ジプロピレングリコール系化合物は、ジプロピレングリコールジアルキルエーテル化合物、ジプロピレングリコールモノアルキルエーテルモノアルキルエステル化合物、ジエチレングリコール系化合物は、ジエチレングリコールジアルキルエーテル化合物及びジエチレングリコールモノアルキルエーテルモノアルキルエステル化合物からなる群から選ばれる少なくとも一種である。
【００１３】
ある一形態においては、含酸素複素環化合物は、ラクトン構造を有する。
【００１４】
ある一形態においては、定着性樹脂は、アクリル系樹脂、ポリエステル系樹脂、ポリウレタン系樹脂および塩化ビニル系樹脂からなる群から選ばれる少なくとも一種である。
【００１５】
ある一形態においては、定着性樹脂は、１０，０００〜２５，０００の重量平均分子量を有する塩化ビニル系樹脂である。
【００１６】
ある一形態においては、上記油性顔料インク組成物は、駆動周波数２０ＫＨｚ以上のインクジェットプリンタに用いられる。
【発明の効果】
【００１７】
本発明によれば、印刷物の乾燥性、および長期の保存安定性にすぐれるとともに、受容層のない塩ビなどの安価なフィルムからなる印刷媒体にも印刷可能であり、しかも屋外の使用環境に堪えられる定着性に優れた油性顔料インク組成物が提供される。
【図面の簡単な説明】
【００１８】
【図１】実施例４のインク組成物で得られた塗布面に対し、定着性試験と耐アルコール性試験を行った後の印刷物の外観を示す写真である。
【図２】比較例４のインク組成物で得られた塗布面に対し、定着性試験と耐アルコール性試験を行った後の印刷物の外観を示す写真である。
【図３】実施例５のインク組成物で得られた塗布面に対し、定着性試験と耐アルコール性試験を行った後の外観を示す写真である。
【図４】比較例５のインク組成物で得られた塗布面に対し、定着性試験と耐アルコール性試験を行った後の外観を示す写真である。
【発明を実施するための形態】
【００１９】
以下、本発明の油性顔料インク組成物の実施の形態を挙げて本発明をより詳細に説明する。
【００２０】
本発明で使用される有機溶媒としては、ジプロピレングリコール系化合物、ジエチレングリコール系化合物、含酸素複素環化合物とを必須成分とする。すなわち有機溶媒として、特定のジプロピレングリコール系化合物、ジエチレングリコール系化合物と含酸素複素環化合物を併用しているので、従来の油性顔料インクでは問題となっていた受容層のない塩ビフィルムに対しても乾燥性が良く印刷でき、さらに印刷物の定着性に優れており、とりわけインクジェット記録方式用インクに適している。
【００２１】
特に、ジプロピレングリコール系化合物とジエチレングリコール系化合物との重量混合比が８１：１９〜９９：１であることが好ましい。この配合比率を用いると、顔料の分散性や定着性樹脂の溶解性だけでなく、粘度や乾燥性をコントロールしやすい。ジプロピレングリコール系化合物とジエチレングリコール系化合物との重量混合比は、好ましくは８２：１８〜９８：２、より好ましくは８３：１７〜９７：３である。
【００２２】
更に、ジプロピレングリコール系化合物は、ジプロピレングリコールジアルキルエーテル化合物、ジプロピレングリコールモノアルキルエーテルモノアルキルエステル化合物、ジエチレングリコール系化合物は、ジエチレングリコールジアルキルエーテル化合物、ジエチレングリコールモノアルキルエーテルモノアルキルエステル化合物からなる群から選ばれる有機溶媒であることが好ましい。具体的には、ジプロピレングリコールジアルキルエーテル化合物として、ジプロピレングリコールジメチルエーテル、ジプロピレングリコールジエチルエーテル、ジプロピレングリコールエチルメチルエーテル、ジプロピレングリコールジプロピルエーテル、ジプロピレングリコールジブチルエーテルなど、ジプロピレングリコールモノアルキルエーテルモノアルキルエステル化合物として、ジプロピレングリコールモノメチルエーテルアセテート、ジプロピレングリコールモノエチルエーテルアセテート、ジプロピレングリコールモノプロピルエーテルアセテート、ジプロピレングリコールモノブチルエーテルアセテートなど、ジエチレングリコールジアルキルエーテル化合物として、ジエチレングリコールジメチルエーテル、ジエチレングリコールジエチルエーテル、ジエチレングリコールエチルメチルエーテル、ジエチレングリコールジプロピルエーテル、ジエチレングリコールジブチルエーテルなど、ジエチレングリコールモノアルキルエーテルモノアルキルエステル化合物として、ジエチレングリコールモノメチルエーテルアセテート、ジエチレングリコールモノエチルエーテルアセテート、ジエチレングリコールモノプロピルエーテルアセテート、ジエチレングリコールモノブチルエーテルアセテートなどが挙げられる。これらは、単独で用いてもよく、２種以上を混合して用いてもよい。
【００２３】
ジプロピレングリコール系化合物とジエチレングリコール系化合物の使用量は、インク組成物の全重量を基準に、２０〜８５重量％、好ましくは４０〜８０重量％である。その使用量が、２０重量％未満であると、顔料の分散性を保ちにくくなるため、保存安定性に問題が生じやすくなる可能性があり、８５重量％を越えると、印字した際のインクの乾燥が遅くなることが懸念される。
【００２４】
また、ジプロピレングリコール系化合物とジエチレングリコール系化合物は、インク組成物の乾燥性や臭気の点から、１５０〜２５０℃の範囲の沸点を有するのが望ましい。
【００２５】
本発明のインク組成物は、上記のジプロピレングリコール系化合物とジエチレングリコール系化合物に加えて、基材としての塩ビを溶解し顔料を定着させることを目的として、有機溶媒として含酸素複素環化合物を含む。
【００２６】
含酸素複素環化合物とは、酸素を含む２種類以上の元素により構成される環式化合物である。含酸素複素環化合物として、塩ビを溶解する溶媒は既知であり、例えば、テトラヒドロフラン、テトラヒドロピランなどの環状エーテル化合物や、２−アセチルブチロラクトン、γ−ブチロラクトン、δ−ラクトン、カプロラクトンなどのラクトン構造を有する化合物が挙げられる。
【００２７】
特に、ラクトン構造を有する化合物は、高引火点、低臭でかつ塩ビ溶解性などにすぐれる特性を持ち、臭気が少なく安全性にすぐれたものが多く、特に好ましい。また、樹脂の溶解性に優れているにもかかわらず、顔料の再凝集を引き起こしにくく、分散安定性を長期間保ちやすい。
【００２８】
含酸素複素環化合物の使用量は、インク組成物の全重量を基準に、１〜５０重量％、好ましくは５〜４０重量％、より好ましくは１６〜３３重量％である。含酸素複素環化合物の使用量が１重量％未満では、十分な塩ビ溶解能が得られない。一方、５０重量％を超えると、塩ビ溶解力の効果が飽和するとともに、インクの揮発性が不十分になり、印刷した際にたれ、にじみなどを生じやすい。また、含酸素複素環化合物の使用量が多すぎると、ヘッドに使用しているプラスチック部材や接着剤を溶解し、プリンタ運転性が悪化する。
【００２９】
本発明のインク組成物は、有機溶媒として、ジプロピレングリコール系化合物、ジエチレングリコール系化合物、含酸素複素環化合物とを併用するが、これら３種の有機溶媒に加えて、必要により、これら以外の一般的な有機溶媒、例えば、アルコール系化合物、ケトン系化合物、エステル系化合物、アミン系化合物、グリコール系化合物、グリコールエーテル系化合物、芳香族系化合物などを併用することもできる。ただし、他の有機溶媒は、本発明の特徴を損なうことのない種類を選択し、本発明の効果の達成を妨げない量で使用すべきことは、言うまでもない。これらの有機溶媒は、インク組成物全量に対して、通常３０〜９９重量％、好ましくは５０〜９８重量％の割合で用いられる。
【００３０】
本発明のインク組成物は、組成物全体として、好ましくは６１〜１００℃、より好ましくは６５〜９５℃の引火点を有する。引火点が６１℃未満の場合、国際的輸送関係法規における船舶輸送の場合の危険物の中でも高引火点引火性液体に分類され、輸送、運搬などに際して制約を受けるだけでなく、漏洩などのトラブルの際、引火などの危険を伴いやすい。これに対し、引火点が６１℃以上となるようにすると、このような問題をすべて回避することができる。また、引火点が１００℃以上のインク組成物は、乾燥しにくく、裏移りなどの原因となるため、あまり好ましくない。
【００３１】
また、上記有機溶媒以外に、これと相溶して単一の連続する液相を形成可能な範囲で水溶性有機溶剤を添加することができる。この水溶性有機溶剤としては特に限定されず、従来公知のものを使用できる。
【００３２】
本発明で使用される顔料は特に限定されず、従来公知の無彩色および有彩色の有機顔料だけでなく、無機顔料も使用できる。ただし、インク中の顔料が無機顔料のみのインクについては本発明の効果はさほど顕著でない。これら顔料の使用量は、着色力やインクの流動性などの点より、インク組成物全量に対して、通常０．１〜２０重量％、好ましくは０．２〜１２重量％、より好ましくは０．５〜８重量％の割合とするのがよい。
【００３３】
例えば、有機顔料は、アゾ系、アゾメチン系、ポリアゾ系、フタロシアニン系、キナクリドン系、アンスラキノン系、インジゴ系、チオインジゴ系、キノフタロン系、ベンツイミダゾロン系、イソインドリン系、イソインドリノン系、ジアセトアセトアリライド系などが挙げられる。また、酸性、中性または塩基性カーボンからなるカーボンブラックも用いられる。
【００３４】
シアンインク組成物に使用される顔料の種類としては、Ｃ．Ｉ．ピグメントブルー１、２、３、１５：３、１５：４、１５：３４、１６、２２、６０などが挙げられる。好ましくは、Ｃ．Ｉ．ピグメントブルー１５：３、１５：４から選択される１種または２種以上の混合物が用いられる。
【００３５】
マゼンタインク組成物に使用される顔料の種類としては、Ｃ．Ｉ．ピグメントレッド５、７、１２、４８（Ｃａ）、４８（Ｍｎ）、５７（Ｃａ）、５７：１、１１２，１２２，１２３，１６８，１８４、２０２、２０９、Ｃ．Ｉ．ピグメントバイオレット１９などが挙げられる。好ましくは、Ｃ．Ｉ．ピグメントレッド５７：１、１２２、２０２、２０９、Ｃ．Ｉ．ピグメントバイオレット１９から選択される１種または２種以上の混合物が用いられる。
【００３６】
イエローインク組成物に使用される顔料の種類としては、Ｃ．Ｉ．ピグメントイエロー１、２、３、１２、１３、１４Ｃ、１６、１７、７３、７４、７５、８３、９３、９５、９７、９８、１０９、１１０、１１４、１２０、１２８、１２９、１３０、１３８、１５０、１５１、１５４、１５５、１８０、１８５などが挙げられる。好ましくは、Ｃ．Ｉ．ピグメントイエロー１４、７４、８３、１０９、１１０、１２０、１５０、１５１、１５５、１８０から選択される１種または２種以上の混合物が用いられる。
【００３７】
ブラックインク組成物に使用される顔料の種類としては、三菱化学社製のＨＣＦ、ＭＣＦ、ＲＣＦ、ＬＦＦ、ＳＣＦ、キャボット社製のモナーク、リーガル、デグサ・ヒュルス社製のカラーブラック、スペシャルブラック、プリンテックス、東海カーボン社性のトーカブラック、コロンビア社製のラヴェンなどが挙げられる。好ましくは、三菱化学社製のＨＣＦ＃２６５０、＃２６００、＃２３５０、＃２３００、ＭＣＦ＃１０００、＃９８０、＃９７０、＃９６０、ＭＣＦ８８、ＬＦＦＭＡ７、ＭＡ８、ＭＡ１１、ＭＡ７７、ＭＡ１００、デグサ・ヒュルス社製のプリンテックス９５、８５、７５、５５、４５、２５などから選択される１種または２種以上の混合物が用いられる。
【００３８】
例えば、無機顔料としては、酸化チタン、亜鉛華、酸化亜鉛、リトポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカなどが用いられる。これらの顔料は、単独で用いてもよいし、適宜組み合わせて使用することも可能である。
【００３９】
本発明で使用される顔料誘導体は、従来公知の顔料分子もしくは染料分子を土台とし、酸性基や塩基性基など極性をもった官能基や、アルキル基など有機溶剤との親和性を向上する官能基を導入して合成された化学組成物が使用できる。その導入する官能基としては、塩素基、スルホン酸基、スルホン酸アミド基、カルボン酸基、カルボン酸アミド基、アミノ基、アミノメチル基、イミド基、イミドメチル基、フタルイミド基、フタルイミドメチル基、ニトロ基、シアノ基、リン酸基などが挙げられる。
【００４０】
これら顔料誘導体の使用量は、顔料の種類や分散に用いる溶媒、分散条件などにより異なるが、通常は、顔料の含有量を基準にして、０．１〜２００重量％とする。顔料誘導体の使用量が顔料の含有量を基準にして０．１重量％未満であると、顔料の分散に必要な顔料誘導体が不足するため、インク中の分散安定性が悪化し、プリンタでの吐出が不安定になることや、塗膜中の顔料分散均一性が悪化し、定着性に悪影響を与えることとなり、２００重量％を超えると、塗膜中の顔料よりも顔料誘導体の比率が多くなるため、塗膜中における耐水性や耐光性が極端に悪化することとなる。顔料誘導体の使用量は、顔料の含有量を基準にして、好ましくは０．５〜５０重量％、より好ましくは、１〜２０重量％である。例えば、有機顔料を使用する場合、顔料誘導体の使用量は、顔料の含有量を基準にして０．５〜２００重量％であることが好ましい。
【００４１】
その顔料誘導体の大きさは、結晶構造を構成する顔料一分子レベルの大きさ、すなわち染料分子レベルから、数個〜数百個の顔料分子の会合体レベル、数ｎｍ〜数十ｎｍの顔料結晶粒子レベルまで、分子会合工程や結晶化工程など合成方法を調整し、用途に応じて適宜使用することができる。
【００４２】
顔料誘導体の種類としては、導入する物質が例えば、不溶性アゾ系、アゾレーキ系、縮合アゾ系などであるアゾ系顔料誘導体や、アントラキノン系、フタロシアニン系、キナクリドン系、イソインドリノン系、ジオキサジン系、ペリレン系、ペリノン系、チオインジゴ系、ピロコリン系、フルオルビン系、キノフタロン系、ジケトピロロピロール系、アントラピリミジン系、アンサンスロン系、インダンスロン系、フラバンスロン系などであるの多環式顔料誘導体などが挙げられる。
【００４３】
本発明においては、インク組成物の分散安定性を向上する観点から、顔料と顔料誘導体とを併用する必要があり、顔料誘導体の選定は、使用する顔料と同一構造であるか、または使用する顔料と類似した構造を持つ物質であることが好ましい。例えば、顔料としてキナクリドン系顔料を用いた場合、顔料誘導体としてキナクリドン系顔料誘導体を使用することが好ましく、顔料として銅フタロシアニン系顔料を用いた場合、顔料誘導体として銅フタロシアニン系顔料誘導体を使用することが好ましい。特に、銅フタロシアニン系有機顔料と銅フタロシアニン系顔料誘導体とを使用するシアン色のインク組成物において、分散安定性の効果が顕著であり、より好ましい。具体的に、銅フタロシアニン系顔料誘導体は、銅フタロシアニンの塩素化誘導体、銅フタロシアニンのスルホン化誘導体、銅フタロシアニンのスルホン酸金属塩誘導体、銅フタロシアニンのスルホン酸アルキルアミン塩誘導体、銅フタロシアニンのスルホン酸アミド化誘導体、銅フタロシアニンのカルボン酸誘導体、銅フタロシアニンのアルキルアミン誘導体、銅フタロシアニンのジアルキルアミノアルキルスルホン酸アミド誘導体、銅フタロシアニンのフタルイミド誘導体などが挙げられる。具体的には、日本ルーブリゾール社製の「ソルスパース５０００（銅フタロシアニンのスルホン酸アルキルアミン塩誘導体）、ソルスパース１２０００（銅フタロシアニンのスルホン酸誘導体）などが挙げられる。また、アゾ系顔料誘導体は、日本ルーブリゾール社製の「ソルスパース２２０００（ベンジジンイエロースルホン酸アンモニウム塩誘導体）などが挙げられる。
【００４４】
顔料分散剤としては、使用する着色剤を溶剤中に安定に分散させるものであれば特に制限されないが、中でも高分子分散剤を使用することが好ましい。すなわち、顔料分散剤としては、イオン性または非イオン性の界面活性剤や、アニオン性、カチオン性またはノニオン性の高分子化合物が用いられているが、分散安定性、耐水性、耐搾過性など印字物の強度面からは、高分子化合物が好ましく、特に、カチオン性基またはアニオン性基を含む高分子化合物が好ましい。顔料分散剤は、有機溶媒中で顔料と分散剤との酸塩基相互作用にて吸着し、分散安定化しているため、顔料吸着サイトであるカチオン性基かアニオン性基の少なくとも一方を含むことが必須であり、顔料の種類等により分散剤中のカチオン性基やアニオン性基の種類と量をコントロールすることが重要である。
【００４５】
この顔料分散剤の使用量は、顔料の種類や分散に用いる溶媒、分散条件などにより異なるが、顔料の含有量を基準にして、１０〜５５重量％とする。一般に、油性顔料インク組成物では、顔料を均一に分散させる観点から、分散顔料分散剤は、顔料の含有量を基準にして５５重量％を上回る量で使用されてきた。
【００４６】
これに対し、本発明の油性顔料インク組成物では、顔料分散剤の使用量を上記範囲に調節する。そのことで、印刷物の定着性が向上し、しかも顔料分散性が損なわれることもない。理論に限定されることを意図しないけれども、顔料分散剤の使用量を制限することで塗膜の樹脂成分が均質化され、塗膜の強度が向上するために、印刷物の定着性が向上すると考えられる。顔料分散剤の使用量は、顔料の含有量を基準にして、好ましくは３０〜５０重量％、より好ましくは４０〜４５重量％である。例えば、有機顔料を使用する場合、顔料分散剤の使用量は、顔料の含有量を基準にして３０〜４５重量％であることが好ましい。
【００４７】
顔料分散剤として、具体的には、日本ルーブリゾール社製の「ＳＯＬＳＰＥＲＳＥ」、ビックケミー社製の「ＤＩＳＰＥＲＢＹＫ」、エフカアディティブズ社製の「ＥＦＫＡ」、コグニス社製の「ＴＥＸＡＰＨＯＲ」の名称で市販されているものが好ましい。これらの中でも、ＳＯＬＳＰＥＲＳＥ１３９４０（ポリエステルアミン系）、同１７０００、同１８０００（脂肪族アミン系）、同２４０００、同３２０００、同３２５００、同３２５５０、同３２６００、同３５１００、同３６６００、同３７５００、同３９０００（以上、日本ルーブリゾール社製）、ＤＩＳＰＥＲＢＹＫ１０１、同１０９、同１３０、同１６１、同１６２、同１６３、同１６４、同１６５、同１６６、同１６７、同１６８（以上、ビックケミー社製）、ＥＦＫＡ４００、同４０１、同４０２、同４０３、同４５０、同４５１、同４５３（変性ポリアクリレート）、同４６、同４７、同４８、同４９、同４０１０、同４０５０、同４０５５、同４０６０（変性ポリウレタン）（以上、エフカアディティブズ社製）、ＴＥＸＡＰＨＯＲ  Ｐ６０、同Ｐ６１、同Ｐ６３、同ＳＦ７３（以上、コグニス社製）、デモールＰ、同ＥＰ、ポイズ５２０、同５２１、同５３０、ホモゲノールＬ−１８（ポリカルボン酸型高分子界面活性剤）（以上、花王社製）、ディスパロンＫＳ−８６０、同ＫＳ−８７３Ｎ４（高分子ポリエステルのアミン塩）（以上、楠本化成社製）、ディスコール２０２、同２０６、同ＯＡ−２０２、同ＯＡ−６００（多鎖型高分子非イオン系）（以上、第一工業製薬社製）が特に好ましい。これらを顔料、溶媒の種類にあわせて用いることにより、インク組成物として効果が発揮される場合が多い。市販の顔料分散剤は、固形分１００％品や、固形分１〜９９％の溶媒希釈品の形態のどちらかで提供されるが、本発明では、溶媒希釈品の場合も、顔料の含有量を１００％と基準として、顔料分散剤の固形分の使用量を１０〜５５重量％と定義する。
【００４８】
定着性樹脂としては、アクリル系樹脂、ポリエステル系樹脂、ポリウレタン系樹脂、塩化ビニル系樹脂、ニトロセルロースよりなる群より選ばれる少なくとも１種の樹脂が好ましく用いられる。これらの樹脂は、塩ビに対する定着性に優れるものが多く、樹脂中の官能基、構造などを変えることで、耐水性、分散安定性、印字性などをコントロールすることができる。特に好ましいのは塩化ビニル系樹脂である。この定着性樹脂の使用量としては、その種類や分子量、顔料や溶媒の種類などにより異なるが、通常は、顔料に対して、５〜２００重量％とするのが好ましい。
【００４９】
具体的には、アクリル系樹脂として、ジョンソンポリマー社製の「ジョンクリル」、積水化学社製の「エスレックＰ」、ポリエステル系樹脂として、ユニチカ社製の「エリーテル」、東洋紡社製の「バイロン」、ポリウレタン系樹脂として東洋紡社製の「バイロンＵＲ」、大日精化社製の「ＮＴ−ハイラミック」、大日本インキ化学工業社製の「クリスボン」、日本ポリウレタン社製の「ニッポラン」、塩化ビニル系樹脂として、日信化学工業社製の「ソルバイン」、積水化学社製の「セキスイＰＶＣ−ＴＧ、セキスイＰＶＣ−ＨＡ」、ダウ・ケミカル社製の「ＵＣＡＲシリーズ」、ニトロセルロースとしては、旭化成社製の「ＨＩＧ、ＬＩＧ、ＳＬ、ＶＸ」、ダイセル化学社製の「工業用ニトロセルロースＲＳ、ＳＳ」などが好ましい。
【００５０】
このような定着性樹脂は、重量平均分子量が２，０００〜１００，０００であるものが好ましい。すなわち、重量平均分子量が２，０００より小さいと、媒体と顔料粒子との定着性を高める効果が得られにくく、塗膜強度が十分に得られないおそれがある。また、重量平均分子量が１００，０００より大きいと、インクの粘度が高くなり、流動性が十分に発揮されないおそれがある。なお、この明細書において、高分子化合物の重量平均分子量とは、ゲルパーミネーションクロマトグラフィーによりポリスチレン換算分子量として求められる値を意味するものである。
【００５１】
安定した吐出性と定着性を両立するためには、高分子化合物が重量平均分子量１０，０００〜２５，０００の塩化ビニル系樹脂であることが、特に好ましい。これは、有機溶媒への溶解度が高く、かつ顔料の分散安定化や染料の可溶化を促進する作用があることに起因している。その結果、インクの粘性抵抗が不均一に変化することが抑制され、高速印刷時における吐出安定性が向上する。その添加量は、インク組成物全量に対して、０．５〜１０．０重量％の範囲が好ましく、１．０〜７．０重量％の範囲がより好ましい。
【００５２】
具体的には、ソルバインＣＬ（分子量２５，０００）、同ＡＬ（分子量２２，０００）、同ＴＡＯ（分子量１５，０００）、同ＭＫ６（分子量１３，０００）、同ＣＮＬ（分子量１２，０００、以上、日信化学工業社製）、ＵＣＡＲ  Ｓｏｌｕｔｉｏｎ  Ｖｉｎｙｌ  Ｒｅｓｉｎ  ＶＹＨＤ（分子量２２，０００）、同ＶＭＣＣ（分子量１９，０００）、同ＶＭＣＡ（分子量１５，０００）、同ＶＥＲＲ−４０（分子量１５，０００）、同ＶＡＧＤ（分子量２２，０００）、同ＶＡＧＣ（分子量２４，０００）、同ＶＲＯＨ（分子量１５，０００）、同Ｕｃａｒｍａｇ５６９（分子量２２，０００、以上、ダウ・ケミカル社製）などが挙げられる。
【００５３】
顔料分散剤および定着性樹脂などの高分子化合物は、水およびエタノールに対する溶解度ができるだけ低いものが望ましい。すなわち、顔料分散剤および定着性樹脂は、インクジェット記録方式による印字後、基材の表面または表層部に残り、乾燥して定着する。樹脂成分が水に易溶であると、印字物の耐水性に欠け、屋外で使用する際に雨などで印字物が流れるおそれがある。また、印字物をポスターなどとして使用する際、表面にコート剤などを吹き付けて使用する場合があり、このコート剤にはアルコール成分を主溶媒とするものが多いため、高分子化合物がアルコール溶剤に易溶であると、印字物がコート剤により垂れ落ちるおそれがある。
【００５４】
尚、本発明によるインク組成物には、顔料、顔料誘導体、顔料分散剤、有機溶媒のほかに、顔料の分散安定性やインクの吐出安定性に影響せず、インクの液相に完全に相溶する範囲で、必要により、定着用樹脂、ｐＨ調整剤、界面活性剤、表面調整剤、レベリング剤、消泡剤、酸化防止剤、電荷付与剤、殺菌剤、防腐剤、防臭剤、電荷調整剤、湿潤剤、皮はり防止剤、香料などの公知の一般的な添加剤を使用することができる。
【００５５】
本発明のインク組成物における製造方法は、従来公知の製造方法が適用できる。まず、顔料や顔料誘導体、顔料分散剤、有機溶剤を使用して製造する分散体を得る際には、ボールミル、遠心ミル、遊星ボールミルなどの容器駆動媒体ミル、サンドミル、ビーズミルなどの高速回転ミル、攪拌槽型ミルなどの媒体攪拌ミル、ディスパーなどの簡単な分散機により、よく撹拌混合し、分散させればよい。
【００５６】
次に、インク組成物として機能を付与する目的で、この分散体に、粘度調整や塩ビ基材を溶解せせるための有機溶剤、定着用樹脂やｐＨ調整剤などの添加剤などの上記の各成分を添加した後、スリーワンモーター、マグネチックスターラー、ディスパー、ホモジナイザーなどの簡単な攪拌機を用い、均一に混合する。また、ラインミキサーなどの混合機を用いて、混合してもよい。さらに、析出粒子をより微細化する目的で、ビーズミルや高圧噴射ミルなどの分散機を用いて、混合してもよい。また、顔料の粗大粒子を除去する目的で、遠心分離機やフィルター、クロスフローなどの分級処理を用いてもよい。
【００５７】
このようにして得られた本発明のインク組成物は、顔料（固体相）が単一の連続する液相に分散した状態であり、顔料に顔料誘導体が吸着すると共に、顔料誘導体自体も凝集しないでよく分散している必要がある。インク組成物の液相中で顔料誘導体が良好に分散していることを確認するためには、粒度分布計を用いて粒度分布や粗大粒子の有無を確認する方法や、グラスファイバー製のろ紙やメンブランフィルターを用いたろ過試験により、インクが通過する速度や残留物の有無を確認する方法、インクジェットプリンタを用いて、インク製造直後のインク組成物、もしくは長期放置後のインク組成物を充填し連続印刷試験を行い吐出安定性を確認する方法などが挙げられる。
【００５８】
本発明のインク組成物は、水分量がインク全量の０．５重量％未満の範囲となるように調整されることが好ましい。より好ましくは０．３重量％未満の範囲となるように調整される。我々の実験では水分量は少ないほどインクの保存安定性は良好であるが、インクに用いられる有機溶剤にはメーカーで製造された段階や、インク製造工程で空気中の水分を取り込むので実際には含有水分量を皆無にするのは不可能である。しかし、水分量が０．１重量％未満であると実質的な悪影響はない。水分量がインク全量の０．５重量％未満の範囲では優れた顔料の分散安定性及びインクジェットヘッドノズルからの吐出安定性を示すインク組成物が得られる。
【００５９】
従来、顔料や顔料誘導体、顔料分散剤、有機溶剤などの各成分は、その保湿性により微量の水を含有することがある。また、各成分の水分は、インク製造工程（例えば原材料の調合工程や顔料を分散する工程）における吸放湿により変動することがある。また、インク組成物の水分量も、調製中の吸放湿により変動する。そのため、インク調製後における水分量は、最終的に得られる油性インクの水分量と必ずしも一致しない。したがって、水の調節量は、使用される有機溶剤の種類および保湿性、顔料分散時の環境条件、各成分の保存条件等によって異なるが、通常、油性インク全量に対して０．１重量％程度とされる。なお、本発明において、水分量はカールフィッシャー法に基づいて測定した値を意味する。
【００６０】
本発明においては、この水分量は、通常、上記各成分を混合して油性インクを調製する際に、製造方法として脱水工程を用いることにより調整できる。脱水工程としては、絶対湿度が１６ｇ／ｍ３以下である温度および湿度調整された環境下で製造する方法、有機溶剤の蒸発速度が水よりも遅い場合はと水分との蒸発速度の差異により水分を優先的に蒸発させる方法、原材料や油性インクの保管において空気の代わりに窒素やアルゴンなどのガスを充填し密封して保管する方法、現材料や油性インクをモレキュラーシーブなどの脱水剤にて処理する方法などが挙げられる。
【００６１】
本発明の油性インクは、業務用インクジェットプリンタ、例えば、駆動周波数２０ＫＨｚ以上のインクジェットプリンタで使用するのに適している。すなわち、印刷速度の向上にはプリンタヘッドの駆動周波数が高いことが必要であるが、ヘッド管内でのインクの流動性やドット液滴形成の均一性は顔料の分散安定性に依存する。本発明の油性インクは分散安定性に優れるため、ノズル内で剪断速度が頻繁に変化する場合でも、インクの粘性抵抗が不均一に変化することが抑制され、高速印刷時における吐出安定性が向上する。そして、かかるインクジェットプリンタで使用することにより、高速化と印刷物の定着性を両立することができる。
【００６２】
上記のようなインクジェットプリンタのヘッドからの安定した吐出性を得るためには、２５℃における粘度が１〜３０ｍＰａ・ｓとなるようにインクを調製することが好ましい。粘度が３０ｍＰａ・ｓより大きいインクは、流動性が極端に悪く、また、粘度が１ｍＰａ・ｓより小さいインクは、油性インクの構成成分となる組成バランスが不適切であり、定着性や耐水性、耐候性などの耐久性が不十分である。かかる粘度調整は、非水溶性有機溶剤やその他の成分の種類や量を適宜選択することによって行える。
【００６３】
本発明の油性インクは、２５℃での表面張力が２０〜３５ｍＮ／ｍであるものが好ましい。また、顔料粒子の分散平均粒子径は３０〜２００ｎｍであるのが好ましく、より好ましくは５０〜１６０ｎｍである。また、ヘッドでの目詰まりなどを避けるため、顔料粒子の最大分散粒子径は１０００ｎｍ以下であるものが好ましい。
【実施例】
【００６４】
以下、実施例に基づいて本発明を具体的に説明する。但し、本発明は以下の実施例に限定されるものではない。また、以下で「部」及び「％」は、特に断らない限り重量基準である。
【００６５】
＜油性顔料分散体の製造＞
表２の組成に基づき、直径０．３mmのジルコニアビーズを用いて、ペイントコンディショナー（東洋精機（株）製）により２時間分散した後、遠心分離機により１４０００Ｇの条件にて３０分間分級処理を行い、分散体Ａ〜Ｊを得た。
【００６６】
（実施例１〜５及び比較例１〜５）
＜油性顔料インク組成物の製造＞
この分散液Ａ〜Ｊと表３の組成をビーカーに計り取り、インク温度が５０℃になるように温調機により調整しながら、マグネチックスターラーにより６０分間攪拌後、グラスファイバー製のろ紙ＧＦＰ（桐山製作所製、補足粒子０．８μｍ）を用いて、吸引ろ過を行い、油性顔料インク組成物１〜１０を作製した。
【００６７】
【表１】
2019151806.tif 000002
【００６８】
【表２】
2019151806.tif 000003
【００６９】
【表３】
2019151806.tif 000004
【００７０】
【表４】
2019151806.tif 000005
【００７１】
【表５】
2019151806.tif 000006
【００７２】
本発明で行った油性インクの評価項目と方法は以下の通りである。
＜乾燥性＞
インク組成物を、温度２５℃湿度３０％の恒温室で、Ｎｏ．８ワイヤーバー（東洋精機社製）を用いて、光沢塩ビ（リンテック株式会社製、Ｐ−２２４ＲＷ）に塗布した。この塗布面に指で触れたときに付かなくなった時間を測定した。判定は以下のように評価した。
【００７３】
○：１分以内のもの
△：５分以内のもの
×：５分以上経っても指に付くもの
【００７４】
＜定着性＞
インク組成物を、温度２５℃湿度３０％の恒温室で、Ｎｏ．８ワイヤーバー（東洋精機社製）を用いて、光沢塩ビ（リンテック社製、Ｐ−２２４ＲＷ）に塗布した。２４時間後、塗布面に対し、直径７mmの消しゴム（トンボ社製、モノ）を摺動部材とし、摺動試験機（ＨＥＩＤＯＮ社製、ＨＥＩＤＯＮ−１４ＤＲ）を用いて、摺動試験を行った。摺動の条件は、速度１，０００mm／分、摺動幅２０mm、摺動回数１０回で、１，０００ｇの分銅により荷重をかけて行った。判定は以下のように評価した。
【００７５】
◎：塗布面が全く剥ぎ取られなかったもの
○：わずかに色が落ちたもの
△：一部色が落ちたもの
×：剥ぎ取られ、基材が見えたもの
【００７６】
＜耐アルコール性＞
インク組成物を、温度２５℃湿度３０％の恒温室で、Ｎｏ．８ワイヤーバー（東洋精機社製）を用いて、光沢塩ビ（リンテック社製、Ｐ−２２４ＲＷ）に塗布した。２４時間後、塗布面に対し、水／エタノール混合溶液（重量比５／５）を染み込ませた綿棒（ジョンソン アンド ジョンソン社製ジョンソン綿棒）で、摺動試験機（ＨＥＩＤＯＮ社製、ＨＥＩＤＯＮ−１４ＤＲ）を用いて、摺動試験を行った。摺動の条件は、速度１，０００mm／分、摺動幅２０mm、摺動回数１０回で、３００ｇの分銅により荷重をかけて行った。判定は以下のように評価した。
【００７７】
◎：塗布面が全く剥ぎ取られなかったもの
○：わずかに色が落ちたもの
△：一部色が落ちたもの
×：剥ぎ取られ、基材が見えたもの
【００７８】
＜保存安定性＞
インク組成物を蓋付きビンに密封し、６０℃の恒温槽に４２日間放置した後、グラスファイバー製のろ紙ＧＦＰ（桐山製作所製、補足粒子０．８μｍ）を用いて、吸引ろ過を行い、ろ紙上の残留物の状態を確認した。判定は以下のように評価した。
【００７９】
○：残留物なし
△：少し残留物あり
×：多量の残留物あり
【００８０】
＜プリンタ運転性＞
ピエゾ型インクジェットノズルを備えたインクジェット記録装置を用いて、インク組成物を充填し、連続印刷試験を行い、吐出安定性を確認した。このインクジェット記録装置は、ロールｔｏロール式であり、インク供給系として、インクカートリッジ、供給パイプ、ヘッド直前の前室インクタンク、及びピエゾヘッドを備え、インク乾燥系として、プレヒーター、プラテンヒーター、アフターヒーターといった３種のヒーターを保有している。また、ヘッド直前の前室インクタンクとピエゾヘッドには、インクのゴミを除去するフィルター（ＳＵＳメッシュ）を備えている。また、液滴サイズを約４ｐｌ、解像度を５４０×１０８０ｄｐｉでインク吐出できるよう、駆動周波数５０ｋＨｚでインクジェット記録装置を駆動した。判定は以下のように評価した。
【００８１】
◎：吐出不良が全くなく、極めて安定した吐出状態である
〇：わずかにサテライト滴が発生するが、安定した吐出状態である
△：サテライト滴が発生し、やや不安定な状態である
×：印字抜けやサテライト滴が多発し、不安定な状態である
【００８２】
【表６】
2019151806.tif 000007
【００８３】
図１は、実施例４のインク組成物で得られた塗布面に対し、定着性試験と耐アルコール性試験を行った後の外観を示す写真である。図２は、比較例４のインク組成物で得られた塗布面に対し、定着性試験と耐アルコール性試験を行った後の外観を示す写真である。
【００８４】
図３は、実施例５のインク組成物で得られた塗布面に対し、定着性試験と耐アルコール性試験を行った後の外観を示す写真である。図４は、比較例５のインク組成物で得られた塗布面に対し、定着性試験と耐アルコール性試験を行った後の外観を示す写真である。
【００８５】
実施例１〜５のインク組成物は、インクジェット記録方式用の油性顔料インク組成物に要求される全ての性能について評価が良好であった。これに対し、比較例１〜５のインク組成物は保存安定性の評価が明確に悪く、乾燥性、定着性及び耐アルコール性の評価も悪かった。
【図１】
2019151806.tif 000008
【図２】
2019151806.tif 000009
【図３】
2019151806.tif 000010
【図４】
2019151806.tif 000011
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
顔料、顔料誘導体、顔料分散剤、定着性樹脂および有機溶媒を少なくとも含む油性顔料インク組成物であって、
該顔料分散剤は高分子分散剤であり、
該有機溶媒は、ジプロピレングリコール系化合物、ジエチレングリコール系化合物及び含酸素複素環化合物を含み、
該顔料分散剤は、顔料の含有量に対して、１０〜５５重量％の量で含まれる、
油性顔料インク組成物。
【請求項２】
ジプロピレングリコール系化合物とジエチレングリコール系化合物との重量混合比が８１：１９〜９９：１である請求項１に記載の油性顔料インク組成物。
【請求項３】
ジプロピレングリコール系化合物は、ジプロピレングリコールジアルキルエーテル化合物、ジプロピレングリコールモノアルキルエーテルモノアルキルエステル化合物、ジエチレングリコール系化合物は、ジエチレングリコールジアルキルエーテル化合物及びジエチレングリコールモノアルキルエーテルモノアルキルエステル化合物からなる群から選ばれる少なくとも一種である請求項１又は２に記載の油性顔料インク組成物。
【請求項４】
含酸素複素環化合物は、ラクトン構造を有する請求項１〜３のいずれか一項に記載の油性顔料インク組成物。
【請求項５】
定着性樹脂は、アクリル系樹脂、ポリエステル系樹脂、ポリウレタン系樹脂および塩化ビニル系樹脂からなる群から選ばれる少なくとも一種である請求項１〜４のいずれか一項に記載の油性顔料インク組成物。
【請求項６】
定着性樹脂は、１０，０００〜２５，０００の重量平均分子量を有する塩化ビニル系樹脂である請求項１〜５のいずれか一項に記載の油性顔料インク組成物。
【請求項７】
駆動周波数２０ＫＨｚ以上のインクジェットプリンタに用いる請求項１〜６のいずれか一項に記載の油性顔料インク組成物。